【手続補正書】
【提出日】平成23年2月23日(2011.2.23)
【手続補正１】
【補正対象書類名】特許請求の範囲
【補正対象項目名】全文
【補正方法】変更
【補正の内容】
【特許請求の範囲】
【請求項１】
結着樹脂及び着色剤を少なくとも有するシアントナー粒子と外添剤とを有するシアントナー、及び、磁性キャリアを含有する二成分系現像剤であって、
前記シアントナーが、
ｉ）前記シアントナーのクロロホルム溶解液におけるシアントナーの濃度をＣｃ（ｍｇ／ｍｌ）とし、前記溶解液の波長７１２ｎｍにおける吸光度をＡ７１２としたときに、ＣｃとＡ７１２の関係が、下記式（１）を満足し、
２．００＜Ａ７１２／Ｃｃ＜８．１５          （１）
ｉｉ）前記シアントナーの粉体状態で求めた明度Ｌ＊及び彩度Ｃ＊が、２５．０≦Ｌ＊≦４０．０及び５０．０≦Ｃ＊≦６０．０であり、
ｉｉｉ）前記シアントナーと前記磁性キャリアとを用いて二成分法により測定した前記シアントナーの摩擦帯電量の絶対値が、５０ｍＣ／ｋｇ以上１２０ｍＣ／ｋｇ以下であり、前記磁性キャリアが、少なくとも磁性コア粒子と樹脂成分を含有する磁性キャリアであり、
前記磁性キャリアの磁性コア粒子の固め見掛け密度をρ１（ｇ／ｃｍ３）、真密度をρ２（ｇ／ｃｍ３）としたときに、０．８０≦ρ１≦２．４０、かつ、０．２０≦ρ１／ρ２≦０．４２であり、
前記磁性キャリアの磁性コア粒子の比抵抗が１．０×１０３Ω・ｃｍ以上５．０×１０７Ω・ｃｍ以下であり、
磁性キャリアの体積分布基準の５０％粒径をＤ５０とした時、Ｄ５０−５μｍ以上Ｄ５０＋５μｍ以下の粒径を有する前記磁性キャリアの平均破壊強度をＰ１（ＭＰａ）とし、粒径１０μｍ以上２０μｍ未満の粒径を有する前記磁性キャリアの平均破壊強度をＰ２（ＭＰａ）としたときに、０．７２≦Ｐ２／Ｐ１≦１．０２であること、を特徴とする二成分系現像剤。
【請求項２】
前記シアントナーのＣｃとＡ７１２の関係が、下記式（２）を満足し、
２．４０＜Ａ７１２／Ｃｃ＜４．９０          （２）
前記シアントナーの粉体状態で求めた明度Ｌ＊及び彩度Ｃ＊が、２８．０≦Ｌ＊≦４０．０及び５０．０≦Ｃ＊≦６０．０であることを特徴とする請求項１に記載の二成分系現像剤。
【請求項３】
前記シアントナーは、画像処理解像度５１２×５１２画素（１画素あたり０．３７μｍ×０．３７μｍ）のフロー式粒子像測定装置によって計測された円相当径（個数基準）２．０μｍ以上２００．００μｍ以下の前記シアントナーの平均円形度が０．９４５以上０．９７０以下であることを特徴とする請求項１または２に記載の二成分系現像剤。
【請求項４】
前記外添剤は無機微粒子を含有し、前記無機微粒子の個数平均粒径が８０ｎｍ以上３００ｎｍ以下であることを特徴とする請求項１から３のいずれか１項に記載の二成分系現像剤。
【請求項５】
前記無機微粒子が、ゾルゲル法により製造された球状シリカであることを特徴とする請求項４に記載の二成分系現像剤。
【請求項６】
補給用現像剤を現像器に補給しながら現像し、現像器内部で過剰になった磁性キャリアを現像器から排出する二成分現像方法に使用する補給用現像剤において、
前記補給用現像剤は、結着樹脂及び着色剤を少なくとも有するシアントナー粒子と外添剤とを有するシアントナー、及び、磁性キャリアを、磁性キャリア１質量部に対してシアントナーを２質量部以上５０質量部以下の質量比で含有する二成分系現像剤であって、
前記シアントナーが、
ｉ）前記シアントナーのクロロホルム溶解液におけるシアントナーの濃度をＣｃ（ｍｇ／ｍｌ）とし、前記溶解液の波長７１２ｎｍにおける吸光度をＡ７１２としたときに、ＣｃとＡ７１２の関係が、下記式（１）を満足し、
２．００＜Ａ７１２／Ｃｃ＜８．１５          （１）
ｉｉ）前記シアントナーの粉体状態で求めた明度Ｌ＊及び彩度Ｃ＊が、２５．０≦Ｌ＊≦４０．０及び５０．０≦Ｃ＊≦６０．０であり、
ｉｉｉ）前記シアントナーと前記磁性キャリアとを用いて二成分法により測定した前記シアントナーの摩擦帯電量の絶対値が、５０ｍＣ／ｋｇ以上１２０ｍＣ／ｋｇ以下であり、前記磁性キャリアが、少なくとも磁性コア粒子と樹脂成分を含有する磁性キャリアであり、
前記磁性キャリアの磁性コア粒子の固め見掛け密度をρ１（ｇ／ｃｍ３）、真密度をρ２（ｇ／ｃｍ３）としたときに、０．８０≦ρ１≦２．４０、かつ、０．２０≦ρ１／ρ２≦０．４２であり、
前記磁性キャリアの磁性コア粒子の比抵抗が１．０×１０３Ω・ｃｍ以上５．０×１０７Ω・ｃｍ以下であり、
磁性キャリアの体積分布基準の５０％粒径をＤ５０とした時、Ｄ５０−５μｍ以上Ｄ５０＋５μｍ以下の粒径を有する前記磁性キャリアの平均破壊強度をＰ１（ＭＰａ）とし、粒径１０μｍ以上２０μｍ未満の粒径を有する前記磁性キャリアの平均破壊強度をＰ２（ＭＰａ）としたときに、０．７２≦Ｐ２／Ｐ１≦１．０２であること、を特徴とする補給用現像剤。
【請求項７】
静電潜像担持体を帯電させる帯電工程；前記帯電工程で帯電された像担持体上に静電潜像を形成する静電潜像形成工程；前記静電潜像担持体上に形成された静電潜像を、結着樹脂及び着色剤を少なくとも有するシアントナー粒子と外添剤とを有するシアントナー、及び、磁性キャリアを含有する二成分系現像剤を用いて現像し、シアントナー画像を形成する現像工程；前記静電潜像担持体上のシアントナー画像を、中間転写体を介して又は介さずに転写材に転写する転写工程；及び、前記シアントナー画像を転写材に定着する定着工程を有する画像形成方法であって、
前記転写材に形成される未定着のシアントナー画像において、単色ベタ画像部分（画像濃度１．５）の前記シアントナーの載り量が０．１０ｍｇ／ｃｍ２以上０．５０ｍｇ／ｃｍ２以下の範囲であり、
前記シアントナーが、
ｉ）前記シアントナーのクロロホルム溶解液におけるシアントナーの濃度をＣｃ（ｍｇ／ｍｌ）とし、前記溶解液の波長７１２ｎｍにおける吸光度をＡ７１２としたときに、ＣｃとＡ７１２の関係が、下記式（１）を満足し、
２．００＜Ａ７１２／Ｃｃ＜８．１５          （１）
ｉｉ）前記シアントナーの粉体状態で求めた明度Ｌ＊及び彩度Ｃ＊が、２５．０≦Ｌ＊≦４０．０及び５０．０≦Ｃ＊≦６０．０であり、
ｉｉｉ）前記シアントナーと前記磁性キャリアとを用いて二成分法により測定した前記シアントナーの摩擦帯電量の絶対値が、５０ｍＣ／ｋｇ以上１２０ｍＣ／ｋｇ以下であり、前記磁性キャリアが、少なくとも磁性コア粒子と樹脂成分を含有する磁性キャリアであり、
前記磁性キャリアの磁性コア粒子の固め見掛け密度をρ１（ｇ／ｃｍ３）、真密度をρ２（ｇ／ｃｍ３）としたときに、０．８０≦ρ１≦２．４０、かつ、０．２０≦ρ１／ρ２≦０．４２であり、
前記磁性キャリアの磁性コア粒子の比抵抗が１．０×１０３Ω・ｃｍ以上５．０×１０７Ω・ｃｍ以下であり、
磁性キャリアの体積分布基準の５０％粒径をＤ５０とした時、Ｄ５０−５μｍ以上Ｄ５０＋５μｍ以下の粒径を有する前記磁性キャリアの平均破壊強度をＰ１（ＭＰａ）とし、粒径１０μｍ以上２０μｍ未満の粒径を有する前記磁性キャリアの平均破壊強度をＰ２（ＭＰａ）としたときに、０．７２≦Ｐ２／Ｐ１≦１．０２であること、を特徴とする画像形成方法。
【請求項８】
前記転写材に形成される未定着のシアントナー画像において、単色ベタ画像部分（画像濃度１．５）の前記シアントナーの載り量が０．１０ｍｇ／ｃｍ２以上０．３５ｍｇ／ｃｍ２以下の範囲であることを特徴とする請求項７に記載の画像形成方法。
【請求項９】
前記シアントナーのＣｃとＡ７１２の関係が、下記式（２）を満足し、
２．４０＜Ａ７１２／Ｃｃ＜４．９０          （２）
前記シアントナーの粉体状態で求めた明度Ｌ＊及び彩度Ｃ＊が、２８．０≦Ｌ＊≦４０．０及び５０．０≦Ｃ＊≦６０．０であることを特徴とする請求項７または８に記載の画像形成方法。
【請求項１０】
静電潜像担持体に第１の静電荷像を形成し、
結着樹脂及び着色剤を少なくとも有するシアントナー粒子と外添剤とを有するシアントナー、及び、磁性キャリアを含有する二成分系現像剤ａ、
結着樹脂及び着色剤を少なくとも有するマゼンタトナー粒子と外添剤とを有するマゼンタトナー、及び、磁性キャリアを含有する二成分系現像剤ｂ、及び、
結着樹脂及び着色剤を少なくとも有するイエロートナー粒子と外添剤とを有するイエロートナー、及び、磁性キャリアを含有する二成分系現像剤ｃ、
からなるグループから選択される第１の二成分系現像剤で前記静電荷像を現像して第１のトナー画像を前記静電潜像担持体上に形成し、前記第１のトナー画像を中間転写体を介して、または、介さずに転写材に転写し、
静電潜像担持体に第２の静電荷像を形成し、
前記二成分系現像剤ａ、前記二成分系現像剤ｂ及び前記二成分系現像剤ｃからなるグループから選択される前記第１の二成分系現像剤以外の第２の二成分系現像剤で前記静電荷像を現像して第２のトナー画像を前記静電潜像担持体上に形成し、前記第２のトナー画像を中間転写体を介して、または、介さずに転写材に転写し、
静電潜像担持体に第３の静電荷像を形成し、
前記二成分系現像剤ａ、前記二成分系現像剤ｂ及び前記二成分系現像剤ｃからなるグループから選択される前記第１の二成分系現像剤及び前記第２の二成分系現像剤以外の第３の二成分系現像剤で前記静電荷像を現像して第３のトナー画像を前記静電潜像担持体上に形
成し、前記第３のトナー画像を中間転写体を介して、または、介さずに転写材に転写し、前記転写材上の前記第１乃至第３のトナー画像を加熱定着することにより、前記転写材にフルカラー画像を形成するフルカラー画像形成方法であって、
前記転写材に形成される単色ベタ画像部分（画像濃度１．５）の前記シアントナー、マゼンタトナー及びイエロートナーの載り量が０．１０ｍｇ／ｃｍ２以上０．５０ｍｇ／ｃｍ２以下の範囲であり、
前記シアントナーが、
ｉ）前記シアントナーのクロロホルム溶解液におけるシアントナーの濃度をＣｃ（ｍｇ／ｍｌ）とし、前記溶解液の波長７１２ｎｍにおける吸光度をＡ７１２としたときに、ＣｃとＡ７１２の関係が、下記式（１）を満足し、
２．００＜Ａ７１２／Ｃｃ＜８．１５          （１）
ｉｉ）前記シアントナーの粉体状態で求めた明度Ｌ＊及び彩度Ｃ＊が、２５．０≦Ｌ＊≦４０．０及び５０．０≦Ｃ＊≦６０．０であり、
ｉｉｉ）前記シアントナーと前記磁性キャリアとを用いて二成分法により測定した前記シアントナーの摩擦帯電量の絶対値が、５０ｍＣ／ｋｇ以上１２０ｍＣ／ｋｇ以下であり、前記磁性キャリアが、少なくとも磁性コア粒子と樹脂成分を含有する磁性キャリアであり、
前記磁性キャリアの磁性コア粒子の固め見掛け密度をρ１（ｇ／ｃｍ３）、真密度をρ２（ｇ／ｃｍ３）としたときに、０．８０≦ρ１≦２．４０、かつ、０．２０≦ρ１／ρ２≦０．４２であり、
前記磁性キャリアの磁性コア粒子の比抵抗が１．０×１０３Ω・ｃｍ以上５．０×１０７Ω・ｃｍ以下であり、
磁性キャリアの体積分布基準の５０％粒径をＤ５０とした時、Ｄ５０−５μｍ以上Ｄ５０＋５μｍ以下の粒径を有する前記磁性キャリアの平均破壊強度をＰ１（ＭＰａ）とし、粒径１０μｍ以上２０μｍ未満の粒径を有する前記磁性キャリアの平均破壊強度をＰ２（ＭＰａ）としたときに、０．７２≦Ｐ２／Ｐ１≦１．０２であり、
前記マゼンタトナーが、
ｉ）前記マゼンタトナーのクロロホルム溶解液におけるマゼンタトナーの濃度をＣｍ（ｍｇ／ｍｌ）とし、前記溶解液の波長５３８ｎｍにおける吸光度をＡ５３８としたときに、ＣｍとＡ５３８の関係が、下記式（３）を満足し、
２．００＜Ａ５３８／Ｃｍ＜６．５５          （３）
ｉｉ）前記マゼンタトナーの粉体状態で求めた明度Ｌ＊及び彩度Ｃ＊が、３５．０≦Ｌ＊≦４５．０及び６０．０≦Ｃ＊≦７２．０であり、
ｉｉｉ）前記マゼンダトナーと前記磁性キャリアとを用いて二成分法により測定した前記マゼンダトナーの摩擦帯電量の絶対値が、５０ｍＣ／ｋｇ以上１２０ｍＣ／ｋｇ以下であり、
前記磁性キャリアが、少なくとも磁性コア粒子と樹脂成分を含有する磁性キャリアであり、
前記磁性キャリアの磁性コア粒子の固め見掛け密度をρ１（ｇ／ｃｍ３）、真密度をρ２（ｇ／ｃｍ３）としたときに、０．８０≦ρ１≦２．４０、かつ、０．２０≦ρ１／ρ２≦０．４２であり、
前記磁性キャリアの磁性コア粒子の比抵抗が１．０×１０３Ω・ｃｍ以上５．０×１０７Ω・ｃｍ以下であり、
磁性キャリアの体積分布基準の５０％粒径をＤ５０とした時、Ｄ５０−５μｍ以上Ｄ５０＋５μｍ以下の粒径を有する前記磁性キャリアの平均破壊強度をＰ１（ＭＰａ）とし、粒径１０μｍ以上２０μｍ未満の粒径を有する前記磁性キャリアの平均破壊強度をＰ２（ＭＰａ）としたときに、０．７２≦Ｐ２／Ｐ１≦１．０２であり、
前記イエロートナーが、
ｉ）前記イエロートナーのクロロホルム溶解液におけるイエロートナー濃度をＣｙ（ｍｇ／ｍｌ）とし、前記溶解液の波長４２２ｎｍにおける吸光度をＡ４２２としたときに、Ｃ
ｙとＡ４２２の関係が、下記式（５）を満足し、
６．００＜Ａ４２２／Ｃｙ＜１４．４０          （５）
ｉｉ）前記イエロートナーの粉体状態で求めた明度Ｌ＊及び彩度Ｃ＊が、８５．０≦Ｌ＊≦９５．０及び１００．０≦Ｃ＊≦１１５．０であり、
ｉｉｉ）前記イエロートナーと前記磁性キャリアとを用いて二成分法により測定した前記イエロートナーの摩擦帯電量の絶対値が、５０ｍＣ／ｋｇ以上１２０ｍＣ／ｋｇ以下であり、
前記磁性キャリアが、少なくとも磁性コア粒子と樹脂成分を含有する磁性キャリアであり、
前記磁性キャリアの磁性コア粒子の固め見掛け密度をρ１（ｇ／ｃｍ３）、真密度をρ２（ｇ／ｃｍ３）としたときに、０．８０≦ρ１≦２．４０、かつ、０．２０≦ρ１／ρ２≦０．４２であり、
前記磁性キャリアの磁性コア粒子の比抵抗が１．０×１０３Ω・ｃｍ以上５．０×１０７Ω・ｃｍ以下であり、
磁性キャリアの体積分布基準の５０％粒径をＤ５０とした時、Ｄ５０−５μｍ以上Ｄ５０＋５μｍ以下の粒径を有する前記磁性キャリアの平均破壊強度をＰ１（ＭＰａ）とし、粒径１０μｍ以上２０μｍ未満の粒径を有する前記磁性キャリアの平均破壊強度をＰ２（ＭＰａ）としたときに、０．７２≦Ｐ２／Ｐ１≦１．０２である、ことを特徴とするフルカラー画像形成方法。
【手続補正２】
【補正対象書類名】明細書
【補正対象項目名】００１２
【補正方法】変更
【補正の内容】
【００１２】
本発明は、結着樹脂及び着色剤を少なくとも有するシアントナー粒子と外添剤とを有するシアントナー、及び、磁性キャリアを含有する二成分系現像剤であって、
前記シアントナーが、
ｉ）前記シアントナーのクロロホルム溶解液におけるシアントナーの濃度をＣｃ（ｍｇ／ｍｌ）とし、前記溶解液の波長７１２ｎｍにおける吸光度をＡ７１２としたときに、ＣｃとＡ７１２の関係が、下記式（１）を満足し、
２．００＜Ａ７１２／Ｃｃ＜８．１５          （１）
ｉｉ）前記シアントナーの粉体状態で求めた明度Ｌ＊及び彩度Ｃ＊が、２５．０≦Ｌ＊≦４０．０及び５０．０≦Ｃ＊≦６０．０であり、
ｉｉｉ）前記シアントナーと前記磁性キャリアとを用いて二成分法により測定した前記シアントナーの摩擦帯電量の絶対値が、５０ｍＣ／ｋｇ〜１２０ｍＣ／ｋｇであり、
前記磁性キャリアが、少なくとも磁性コア粒子と樹脂成分を含有する磁性キャリアであり、
前記磁性キャリアの磁性コア粒子の固め見掛け密度をρ１（ｇ／ｃｍ３）、真密度をρ２（ｇ／ｃｍ３）としたときに、０．８０≦ρ１≦２．４０、かつ、０．２０≦ρ１／ρ２≦０．４２であり、
前記磁性キャリアの磁性コア粒子の比抵抗が１．０×１０３Ω・ｃｍ以上５．０×１０７Ω・ｃｍ以下であり、
磁性キャリアの体積分布基準の５０％粒径をＤ５０とした時、Ｄ５０−５μｍ以上Ｄ５０＋５μｍ以下の粒径を有する前記磁性キャリアの平均破壊強度をＰ１（ＭＰａ）とし、粒径１０μｍ以上２０μｍ未満の粒径を有する前記磁性キャリアの平均破壊強度をＰ２（ＭＰａ）としたときに、０．７２≦Ｐ２／Ｐ１≦１．０２であること、を特徴とする二成分系現像剤に関するものである。
【手続補正３】
【補正対象書類名】明細書
【補正対象項目名】０２６６
【補正方法】変更
【補正の内容】
【０２６６】
［参考例１〜１１、２７〜３８、実施例１２〜２６、比較例１〜１２］
上記磁性キャリアとトナーとを表６に示すように組合せ、スタート用現像剤及び補給用現像剤を作成し、キヤノン（株）製フルカラー複写機ＣＬＣ５０００改造機（改造の内容は後述）に充填し、各種評価を実施した。なお、スタート用現像剤は、磁性キャリア９０質量部にトナー１０質量部を加え、常温常湿（２３℃、５０％ＲＨ）の環境において、Ｖ型混合機により混合して調製した。また、参考例１〜１１、実施例１２〜１９及び比較例１〜４で用いられる補給用現像剤は、磁性キャリア１０質量部にトナー９０質量部を加え、常温常湿（２３℃、５０％ＲＨ）の環境において、Ｖ型混合機により混合して調製した。さらに、実施例２０〜２６、参考例２７〜３８、および比較例５〜１２の補給用現像剤は、磁性キャリアを含有しない。補給用現像剤は、補給用現像剤容器に充填した。
【手続補正４】
【補正対象書類名】明細書
【補正対象項目名】０２７７
【補正方法】変更
【補正の内容】
【０２７７】
【表６】
2011053713.tif 000001
【手続補正５】
【補正対象書類名】明細書
【補正対象項目名】０２７８
【補正方法】変更
【補正の内容】
【０２７８】
【表７】
2011053713.tif 000002